LFP 입자 를 화학 적 으로 결합 하 기 위한 바인더 로서 의 고탄성 폴리머 는 숙 시 노니 트릴 ( SN ) 에서 시아노 에틸 폴리비닐 알코올 ( PVA - CN ) 의 양이온 중합 및 가교 를 기초 로 한 것 이 다 . 절차 는 혼합물 용액 을 형성 하 기 위해 숙 시 노니 트릴 중 에 PVA - CN 을 용해 시키 는 것 으로 시작 한다 . 이러 한 단계 이후 에 , 용액 내 에 개시제 를 첨가 하 였 다 . 고탄성 폴리머 내 에 일부 리튬 종 을 도입 할 목적 으로 , 본 발명자 는 개시제 로서 LiPF 6 을 사용 하 는 것 을 선택 하 였 다 . LiPF 6 과 PVA - CN / SN 혼합물 용액 간 의 비율 은 일련 의 전구체 용액 을 형성 하 기 위해 중량 기준 으로 1 / 20 내지 1 / 2 로 변경 되 었 다 . 후속 하 여 , 탄소 - 코팅 된 LFP 입자 및 아세틸렌 블랙 입자 ( 전도성 첨가제 로서 ) 를 이러 한 용액 내 에 도입 하 여 일련 의 슬러리 를 형성 하 였 다 . 이후 에 , 슬러리 를 Al 포일 표면 상 에 별도 로 코팅 하 여 캐소드 활물질 층 을 생성 하 였 다 . 그런 다음 층 을 75 내지 100 ℃ 의 온도 에서 2 내지 8 시간 동안 가열 하 여 고탄성 폴리머 - 결합 캐소드 활물질 입자 의 층 을 수득 하 였 다 .